(57)【要約】【課題】基材へ塗布、硬化させた際に硬化収縮によるカール発生を防止し、且つ鉛筆硬度が高く、耐擦傷性及び光学特性に優れた皮膜を形成する紫外線硬化型樹脂組成物を提供する。【解決手段】（メタ）アクリロイル基及び親水性官能基を有する親水性モノマー（Ａ）、多官能（メタ）アクリロイルモノマー及び／又は多官能（メタ）アクリロイルオリゴマー（Ｂ）並びに光重合開始剤（Ｃ）を含有するカール発生が抑制されたフィルムを提供する紫外線硬化型樹脂組成物を用いる。【選択図】なし【特許請求の範囲】
【請求項１】
（メタ）アクリロイル基及び親水性官能基を有する親水性モノマー（Ａ）、多官能（メタ）アクリロイルモノマー及び／又は多官能（メタ）アクリロイルオリゴマー（Ｂ）並びに光重合開始剤（Ｃ）を含有するカール発生が抑制されたフィルムを提供する紫外線硬化型樹脂組成物。
【請求項２】
（メタ）アクリロイル基及び親水性官能基を有する親水性モノマー（Ａ）が（メタ）アクリロイル基を有するオニウム塩である請求項１記載の紫外線硬化型樹脂組成物。
【請求項３】
（メタ）アクリロイル基及び親水性官能基を有する親水性モノマー（Ａ）が（メタ）アクリロイル基を有する第４級アンモニウムクロライドであることを特徴とする請求項１記載の紫外線硬化型樹脂組成物。
【請求項４】
多官能（メタ）アクリロイルモノマー及び／又は多官能（メタ）アクリロイルオリゴマー（Ｂ）が、極性官能基を含有する請求項１〜３のいずれかに記載の紫外線硬化型樹脂組成物。
【請求項５】
多官能（メタ）（メタ）アクリロイルモノマー及び／又は多官能（メタ）アクリロイルオリゴマー（Ｂ）が水酸基を含有する請求項４記載の紫外線硬化型樹脂組成物。
【請求項６】
請求項１〜５のいずれかに記載の紫外線硬化型樹脂組成物を含有するカール発生が抑制されたハードコート剤。
【請求項７】
請求項６に記載のハードコート剤を用いて得られるハードコートフィルム。
【請求項８】
透明基材に請求項６記載のハードコート剤を塗布、加熱乾燥させることにより薄膜を形成させた後、紫外線を照射することによりハードコート層を形成させることを特徴とするハードコートフィルムの製造方法。
【発明の詳細な説明】
【技術分野】
【０００１】本発明は、紫外線硬化型樹脂組成物、ハードコート剤並びにハードコートフィルム及びその製造方法に関する。
【背景技術】
【０００２】従来、液晶ディスプレイ（ＬＣＤ）等の最表面には、防眩性、反射防止性、帯電防止性等の機能を有するハードコートフィルムが設けられている。【０００３】このようなハードコートフィルムとしては、トリアセチルセルロース（ＴＡＣ）、ポリエチレンテレフタレート（ＰＥＴ）等からなる透明基材上にハードコート層が形成されたものが従来より知られている。【０００４】このハードコート層は、一般的に多官能アクリルモノマーを含有する塗工液を透明基材上に塗布し、乾燥させた塗膜を紫外線照射装置により硬化させて形成される。しかしながら形成されたハードコート層は、多官能アクリルモノマーの硬化収縮により、透明基材との間の応力差が生じてカールが生じるといった問題があった。【０００５】カールが大きいと次工程のディスプレイ表面への貼り合わせ工程での生産性、貼り合せ後の耐久性等を著しく低下させるため、透明基材上にハードコート層を設ける場合には、ハードコートの厚さや多官能アクリルモノマーの架橋率を制限する必要があった。そのため、カールを抑制できるハードコート層の厚みでは鉛筆硬度が不足する場合が多かった。【０００６】カール抑制と鉛筆硬度を両立させるために、ハードコート層にシリカ等の微粒子を含有させる手法が提案されている（特許文献１、特許文献２参照）。しかしながらこの手法はハードコート層に微粒子を含有するため、フィルムの透過率低下やヘイズを発生させ、各種画像表示装置に使用するとコントラスト等が低下する問題があった。【０００７】また、カール抑制と鉛筆硬度を両立させるために、透明樹脂フィルムの少なくとも一方の面に２層以上のハードコート層を設け且つ各層の厚さとハードコート全体の厚さを規定する手法が提案されている（特許文献３参照）。しかしながらこの手法は２層以上のハードコート層を設ける為、塗工工程が煩雑になり、生産コストも１層のハードコート層を塗工する場合と比較し高くなるという問題がある。【０００８】また、カール抑制と鉛筆硬度を両立させるために、ハードコート層に多官能アクリルモノマーと分子量１０万程の高分子アクリルポリマーを併用する手法が提案されている（特許文献４、特許文献５、特許文献６参照）。しかしながらこの手法はハードコート層に高分子のアクリルポリマーを含有する為、カールを十分に抑制するには鉛筆硬度や耐擦傷性が不足する場合が多く、カール抑制と鉛筆硬度の両立は十分とは云えなかった。
【先行技術文献】
【特許文献】
【０００９】
【特許文献１】特開２０００−１２７２８１号公報
【特許文献２】特開２０００−０５２４７２号公報
【特許文献３】特開２００５−０５３１５２号公報
【特許文献４】特開２００７−０８４６８５号公報
【特許文献５】特開２０１０−１８０３１９号公報
【特許文献６】特開２０１２−０２２１９０号公報
【発明の概要】
【発明が解決しようとする課題】
【００１０】本発明は、上記現状に鑑み、基材へ塗布した際の硬化収縮によるカール発生を抑制し、且つ鉛筆硬度が高く、耐擦傷性及び光学特性に優れた皮膜を形成する紫外線硬化型樹脂組成物を提供することを目的とする。
【課題を解決するための手段】
【００１１】本発明者は、鋭意検討し、特定の組成を有する紫外線硬化型樹脂組成物を用いることにより、前記課題を解決しうることを見出した。【００１２】すなわち、本発明は、（メタ）アクリロイル基及び親水性官能基を有する親水性モノマー（Ａ）、多官能（メタ）アクリロイルモノマー及び／又は多官能（メタ）アクリロイルオリゴマー（Ｂ）並びに光重合開始剤（Ｃ）を含有するカール発生が抑制されたフィルムを提供する紫外線硬化型樹脂組成物；当該紫外線硬化型樹脂組成物を含有するカール発生が抑制されたハードコート剤；当該ハードコート剤を用いて得られるハードコートフィルム；透明基材に当該ハードコート剤を塗布、加熱乾燥させることにより薄膜を形成させた後、紫外線を照射することによりハードコート層を形成させる事を特徴とするハードコートフィルムの製造方法に関する。
【発明の効果】
【００１３】本発明によれば、カールを抑制し、且つ鉛筆硬度が高く、耐擦傷性及び光学特性に優れた皮膜を形成することができる。これは（メタ）アクリロイル基を有する親水性モノマー（Ａ）が、吸湿することにより、塗膜表面近傍の体積膨張を発生させ、多官能（メタ）アクリロイルモノマー及び／又は多官能（メタ）アクリロイルオリゴマー（Ｂ）の硬化時の硬化収縮による塗膜内部の残存応力を緩和し、カール発生を抑制することができる。
【課題を解決するための手段】
【００１４】本発明のカール発生が抑制されたフィルムを提供する紫外線硬化型樹脂組成物は、（メタ）アクリロイル基及び親水性官能基を有する親水性モノマー（Ａ）（以下、成分（Ａ）という）、多官能（メタ）アクリロイルモノマー及び／又は多官能（メタ）アクリロイルオリゴマー（Ｂ）（以下、成分（Ｂ）という）並びに光重合開始剤（Ｃ）（以下、成分（Ｃ）という）を含有することを特徴とする。【００１５】成分（Ａ）について
成分（Ａ）は、親水性のモノマーである。成分（Ａ）が有する親水性官能基としては、たとえば、オニウム塩基が挙げられる。オニウム塩基としては、アンモニウム塩基、ピリジニウム塩基、イミダゾリウム塩基、ホスホニウム塩基、スルホニウム塩基などが挙げられる。特に、親水性の第４級アンモニウム塩構造を有するモノマーであることが好ましい。オニウム塩基の対イオンとしては、親水性が得られれば特に制限されないが、ハロゲン塩であることが好ましい。特に、クロライド塩は吸湿性が高く、少量の配合でカールを抑制できる所望の体積膨張を得る事が出来、硬度低下を発生させないためより好ましい。成分（Ａ）の具体例としては、たとえば、メタクリロイルオキシエチルトリメチルアンモニウムクロライド、アクリロイルオキシエチルトリメチルアンモニウムクロライド、アクリロイルアミノプロピルトリメチルアンモニウムクロライド、メタクリロイルアミノプロピルトリメチルアンモニウムクロライド、メタクリロイルオキシエチルジメチルベンジルアンモニウムクロライド、メタクリロイルアミノプロピルジメチルベンジルアンモニウムクロライド、メタクリロイルオキシエチルトリメチルアンモニウムメチルサルフェート、メタクリロイルアミノプロピルトリメチルアンモニウムメチルサルフェート、メタクリロイルオキシエチルジメチルエチルアンモニウムエチルサルフェート、メタクリロイルアミノプロピルジメチルエチルアンモニウムエチルサルフェート、メタクリロイルオキシエチルトリメチルアンモニウムｐ−トルエンスルホネート、メタクリロイルアミノプロピルトリメチルアンモニウムｐ−トルエンスルホネートなどが挙げられる。これらは市販品をそのまま用いてもよい。市販品としては、ＱＤＭ、ＭＡＰＴＡＣ、ＭＯＥＢＡＣ、ＭＡＰＢＡＣ、ＭＯＥＴＡＳ、ＭＡＰＴＡＳ、ＭＯＥＤＥＳ、ＭＡＰＤＥＳ、ＭＯＥＴＡＰ、ＭＡＰＴＡＰ（以上、ＭＲＣ  ユニテック製）、ＤＭＡＥＡ−Ｑ、ＤＭＡＰＡＡ−Ｑ（株）興人製などが挙げられる。成分（Ａ）としては、これらを単独で用いてもよく、２種以上を混合して用いてもよい。【００１６】成分（Ａ）の使用量は、特に限定されないが、通常は本発明の紫外線硬化型樹脂組成物中、固形分として０．２〜２０重量％含有されることが好ましい。０．２重量％以上とすることでカール抑制効果が向上するため好ましく、２０重量％以下とすることで成分（Ｂ）、成分（Ｃ）及び希釈するために使用される溶剤類との相溶性が向上し、外観や塗膜硬度が向上するため好ましい。成分（Ａ）は１〜１０重量％含有されることがより好ましい。【００１７】成分（Ｂ）について
成分（Ｂ）としては、（メタ）アクリロイル基を２以上有するものであれば特に限定されず、公知のものを使用することができる。具体的には例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート等の（モノ又はポリ）エチレングリコールジ（メタ）アクリレート、プロピレングリコールジ（メタ）アクリレート等の（モノ又はポリ）プロピレングリコールジ（メタ）アクリレートなどの（モノ又はポリ）アルキレングリコールジ（メタ）アクリレート、ネオペンチルグリコールジ（メタ）アクリレート、１，６−ヘキサンジオールジ（メタ）アクリレート、ペンタエリスリトールジ（メタ）アクリレート、トリメチロールプロパントリ（メタ）アクリレート、イソシアヌル酸ＥＯ変性ジ（メタ）アクリレート、イソシアヌル酸ＥＯ変性トリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールペンタアクリレート等の多官能（メタ）アクリロイルモノマーや、エポキシ（メタ）アクリレート、ウレタン（メタ）アクリレート等があげられる。これらの中では極性官能基を含有していることが好ましく、極性基が水酸基であることがより好ましい。水酸基を有するものを用いることにより塗膜マトリックス内の極性が高まり、成分（Ａ）に対する相溶性が向上し、成分（Ａ）の過度なブリードアウトや塗膜の白濁を抑制することができる。【００１８】成分（Ｂ）の使用量は、特に限定されないが、通常は固形分中５重量％以上含有されることが好ましい。５重量％以上とすることで、成分（Ａ）との相溶性が向上し、硬化後の外観が良好となるため好ましい。【００１９】成分（Ｃ）について
成分（Ｃ）としては、紫外線を照射されることにより、ラジカルを発生させ、重合を開始させることができるものであれば、特に限定されず公知のものを使用することができる。具体的には、たとえば、ベンゾイン、ベンゾインメチルエーテル、ベンゾインエチルエーテル、ベンゾインイソプロピルエーテル、ベンゾインイソブチルエール、アセトイン、ブチロイン、トルオイン、ベンジル、ベンゾフェノン、ｐ−メトキシベンゾフェノン、ジエトキシアセトフェノン、α，α−ジメトキシ−α−フェニルアセトフェノン、メチルフェニルグリオキシレート、エチルフェニルグリオキシレート、４，４−ビス（ジメチルアミノベンゾフェノン）、２−ヒドロキシ−２−メチル−１−フェニルプロパン−１−オン、１−ヒドロキシシクロヘキシルフェニルケトン、１−（４−イソプロピルフェニル）−２−ヒドロキシ−２−メチルプロパン−１−オン等のカルボニル化合物；テトラメチルチウラムジスルフィド、テトラメチルチウラムジスルフィド等の硫黄化合物；アゾビスイソブチロニトリル、アゾビス−２，４−ジメチルバレロニトリル等のアゾ化合物；ベンゾイルパーオキシド、ジターシャリーブチルパーオキシド等のパーオキシド化合物；２，４，６−トリメチルベンゾイルジフェニルホスフィンオキサイド等のホスフィンオキサイド化合物などを挙げることができる。また、上記光開始剤１種類だけでなく数種類組み合わせて使用することもできる。【００２０】成分（Ｃ）の使用量は、特に限定されないが、本発明の紫外線硬化型樹脂組成物の成分（Ａ）と成分（Ｂ）の合計量を１００重量％とした場合に、１〜１５重量％であることが好ましい。１重量％以上とすることで硬化を速やかに進めることができるため好ましく、１５重量％以下とすることで、光重合開始剤が過剰となり、残存する光重合開始剤が可塑剤として機能する事を抑制し、塗膜硬度が特に良好となるため好ましい。成分（Ｃ）の含有量は、上記バインダー樹脂１００重量部に対して５〜１０重量％であることがより好ましい。【００２１】本発明の紫外線硬化型樹脂組成物には、必要に応じて、公知の添加剤を含有させてもよい。添加剤としては、シランカップリング剤、レベリング剤、消泡剤、重合禁止剤、光安定剤、光増感剤、酸化防止剤、帯電防止剤、表面潤滑剤、充填剤などの添加剤を併用してもよい。添加剤の使用量は、本発明の効果に影響を与えない限り、特に限定されない。また、必要に応じて溶剤を用いてもよい。溶剤としては、成分（Ａ）〜成分（Ｃ）を溶解するものであれば特に限定されず公知のものを使用することができる。具体的には、たとえば、プロピレングリコールモノメチルエーテル等のグリコールエーテル系溶剤などがあげられる。溶剤の使用量は本発明の効果に影響を与えない限り、特に限定されない。【００２２】  本発明の紫外線硬化型樹脂組成物は、ハードコート剤として用いることができる。ハードコート剤として用いる場合には本発明の紫外線硬化型樹脂組成物をそのまま用いてもよいが、さらに紫外線硬化する希釈モノマー等を含有してもよい。【００２３】  本発明のハードコート剤は、各種基材に公知の方法で塗布、乾燥後、紫外線を照射することにより硬化させることでハードコートフィルムが��られる。フィルムを用いる場合を例にあげると、例えば、各種フィルム基材上に、乾燥後の重量が０．１〜３０ｇ／ｍ２、好ましくは１〜２０ｇ／ｍ２になるように塗布し、乾燥後活性エネルギー線を照射させて硬化膜を形成させることによりハードコート層を有するフィルム基材が得られる。【００２４】フィルム基材としては、特に限定されないが、例えばポリエチレンテレフタレート（ＰＥＴ）、ポリエチレンナフタレート等のポリエステル系ポリマー、トリアセチルセルロース（ＴＡＣ）等のセルロース系ポリマー、ポリカーボネート系ポリマー、ポリメチルメタクリレート等のアクリル系ポリマー等の透明ポリマーからなるフィルムが挙げられる。また、ポリスチレン、アクリロニトリル・スチレン共重合体等のスチレン系ポリマー、ポリエチレン、ポリプロピレン、環状ないしノルボルネン構造を有するポリオレフィン、エチレン・プロピレン共重合体等のオレフィン系ポリマー、塩化ビニル系ポリマー、ナイロンや芳香族ポリアミド等のアミド系ポリマー等の透明ポリマーからなるフィルムも挙げられる。更にイミド系ポリマー、サルホン系ポリマー、ポリエーテルサルホン系ポリマー、ポリエーテルエーテルケトン系ポリマー、ポリフェニルスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマーや前記ポリマーのブレンド物等の透明ポリマーからなるフィルム等も挙げられる。特に複屈折率の少ないものが好適に用いられる。また、これらフィルムに更にアクリル系樹脂、共重合ポリエステル系樹脂、ポリウレタン系樹脂、スチレン−マレイン酸グラフトポリエステル樹脂、アクリルグラフトポリエステル樹脂等の樹脂層を設けたいわゆる易接着タイプのフィルムも用いることができる基材の厚さは生産性の観点から２５〜２５０μｍであることが好ましいが、この範囲に特に限定されるものではない。【００２５】本発明の紫外線硬化型樹脂組成物の塗布方法としては、特に限定されず公知の方法を採用することができ、例えばバーコーター塗工、メイヤーバー塗工、エアナイフ塗工、グラビア塗工、リバースグラビア塗工、オフセット印刷、フレキソ印刷、スクリーン印刷法等が挙げられる。【００２６】紫外線により硬化させる場合、光源としてキセノンランプ、高圧水銀灯、メタルハライドランプを有する紫外線照射装置が使用され、必要に応じて光量、光源の配置などが調整されるが、高圧水銀灯を使用する場合、通常８０〜１６０Ｗ／ｃｍの光量を有したランプ１灯に対して搬送速度５〜５０ｍ／分で硬化させるのが好ましい。一方、電子線により硬化させる場合、通常１０〜３００ｋＶの加速電圧を有する電子線加速装置にて、搬送速度５〜５０ｍ／分で硬化させることが好ましい。【００２７】ハードコートフィルムを製造する方法としては、特に透明基材に本発明のハードコート剤を塗布、加熱乾燥させることにより薄膜を形成させた後、紫外線を照射することによりハードコート層を形成させることが好ましい。
【実施例】
【００２８】以下、本発明を実施例により具体的に説明するが、本発明はこれら具体例のみに限定されるものではない。【００２９】実施例１
まず、基材としてＴＡＣフィルム（フィルム厚：４０μｍ）を準備した。次に、下記配合の紫外線硬化型樹脂組成物をＴＡＣフィルム上にバーコーターで塗工した。塗工後、紫外線硬化型樹脂組成物を８０℃で１分間乾燥させた。次に、窒素雰囲気下で３００ｍＪ／ｃｍ２の紫外線を照射して、膜厚８μｍのハードコート層を有する光学フィルムを得た。得られたハードコートフィルムについて、以下に示した方法にて評価し、その評価結果を表１に示した。
（配合）
ジペンタエリスリトールペンタアクリレート（東亞合成（株）製、商品名：アロニックスＭ−４０２）８５．７重量部
メタクリロイルオキシエチルトリメチルアンモニウムクロライド（ＭＲＣユニテック製、商品名：ＱＤＭ）９．５重量部
光重合開始剤（ＢＡＳＦ製、商品名：Ｉｒｇａｃｕｒｅ１２７）４．７６重量部
レベリング剤（ＤＩＣ（株）製、商品名：メガファックＦ４７７）０．０２重量部
プロピレングリコールモノメチルエーテル（ＰＧＭ）１００重量部【００３０】（１）ヘイズ：ヘイズメーターＮＤＨ２０００（日本電色工業（株）製）を用いてヘイズ値を測定。
（２）鉛筆硬度：異なる硬度の鉛筆を用い、５００ｇ荷重下でＪＩＳ  Ｋ５４００で示される試験法での傷の有無を判定した。
（３）耐擦傷性：スチールウール＃００００を用い、５００ｇの荷重を加えながら１０往復（ストローク幅１００ｍｍ）し、傷の発生の有無および傷の程度を目視により判定評価した。
○：傷の発生が全く認められない
△：数本の細かい傷が認められる
×：無数の傷が認められる。
（４）カール性：得られたハードコートフィルムを２５℃−４５％ＲＨの雰囲気中に、ハードコート面を上にして放置した。その後、１０ｃｍ×１０ｃｍに切ったサンプルの隅４ヶ所の浮き平均値（フィルムを水平面に置き、水平面からフィルムの端までの高さを４ヶ所全て測定し、それぞれの高さの平均値）を評価した。
○：１０ｍｍ未満
△：１０ｍｍ以上１５ｍｍ未満
×：１５ｍｍ以上【００３１】実施例２
下記配合の紫外線硬化型樹脂組成物を用いる以外は実施例１と同様にして、膜厚８μｍのハードコート層を有する光学フィルムを得た。
（配合）
ジペンタエリスリトールペンタアクリレート（東亞合成（株）製、商品名：アロニックスＭ−４０２）８５．７重量部
メタクリロイルアミノプロピルトリメチルアンモニウムクロライド（ＭＲＣユニテック製、商品名：ＭＡＰＴＡＣ）９．５重量部
光重合開始剤（ＢＡＳＦ製、商品名：Ｉｒｇａｃｕｒｅ１２７）４．７６重量部
レベリング剤（ＤＩＣ（株）製、商品名：メガファックＦ４７７）０．０２重量部
プロピレングリコールモノメチルエーテル（ＰＧＭ）１００重量部【００３２】比較例１
下記配合の紫外線硬化型樹脂組成物を用いる以外は実施例１と同様にして、膜厚８μｍのハードコート層を有する光学フィルムを得た。
（配合）
ジペンタエリスリトールペンタアクリレート（東亞合成（株）製、商品名：アロニックスＭ−４０２）５．７重量部
第４級アンモニウムクロライド型界面活性剤（竹本油脂（株）製、商品名：Ｃ−０７２Ａ）９．５重量部
光重合開始剤（ＢＡＳＦ製、商品名：Ｉｒｇａｃｕｒｅ１２７）４．７６重量部
レベリング剤（ＤＩＣ（株）製、商品名：メガファックＦ４７７）０．０２重量部
プロピレングリコールモノメチルエーテル（ＰＧＭ）１００重量部【００３３】比較例２
下記配合の紫外線硬化型樹脂組成物を用いる以外は実施例１と同様にして、膜厚８μｍのハードコート層を有する光学フィルムを得た。
（配合）
ジペンタエリスリトールペンタアクリレート（東亞合成（株）製、商品名：アロニックスＭ−４０２）８５．７重量部
メタクリロイルオキシエチルトリメチルアンモニウム（ビストリフルオロメタンスルフォニルイミド）（反応性イオン液体１）９．５重量部
光重合開始剤（ＢＡＳＦ製、商品名：Ｉｒｇａｃｕｒｅ１２７）４．７６重量部
レベリング剤（ＤＩＣ（株）製、商品名：メガファックＦ４７７）０．０２重量部
プロピレングリコールモノメチルエーテル（ＰＧＭ）１００重量部【００３４】比較例３
下記配合の紫外線硬化型樹脂組成物を用いる以外は実施例１と同様にして、膜厚８μｍのハードコート層を有する光学フィルムを得た。
（配合）
ジペンタエリスリトールペンタアクリレート（東亞合成（株）製、商品名：アロニックスＭ−４０２）８５．７重量部
ヒドロキシエチルトリメチルアンモニウム（ビストリフルオロメタンスルフォニルイミド）（反応性イオン液体２）９．５重量部
光重合開始剤（ＢＡＳＦ（株）製、商品名：Ｉｒｇａｃｕｒｅ１２７）４．７６重量部
レベリング剤（ＤＩＣ（株）製、商品名：メガファックＦ４７７）０．０２重量部
プロピレングリコールモノメチルエーテル（ＰＧＭ）１００重量部【００３５】
【表１】
2013245348.tif 000002
表中、Ｍ−４０２は、ジペンタエリスリトールペンタアクリレート（東亞合成（株）製、商品名：アロニックスＭ−４０２）、ＱＤＭは、メタクリロイルオキシエチルトリメチルアンモニウムクロライド（ＭＲＣユニテック製、商品名：ＱＤＭ）、ＭＡＰＴＡＣは、メタクリロイルアミノプロピルトリメチルアンモニウムクロライド（ＭＲＣユニテック性、商品名：ＭＡＰＴＡＣ）、Ｃ０７２Ａは、第４級アンモニウムクロライド型界面活性剤（竹本油脂（株）製、商品名：Ｃ−０７２Ａ）、反応性イオン液体１は、メタクリロイルオキシエチルトリメチルアンモニウム（ビストリフルオロメタンスルフォニルイミド）、反応性イオン液体２は、ヒドロキシエチルトリメチルアンモニウム（ビストリフルオロメタンスルフォニルイミド）、Ｉｒｇａｃｕｒｅ１２７は、光重合開始剤（ＢＡＳＦ（株）製、商品名：Ｉｒｇａｃｕｒｅ１２７）、Ｆ４７７は、レベリング剤（ＤＩＣ（株）製、商品名：メガファックＦ４７７）、ＰＧＭは、プロピレングリコールモノメチルエーテルを表す。【００３６】表１に示される結果から以下の事が明らかである。実施例１〜２の本発明で特定されるハードコートフィルムは鉛筆硬度が３Ｈ以上で耐擦傷性に優れ、且つ低カール性を同時に満たす。一方、比較例１は第４級アンモニウムクロライド系界面活性剤であるが反応基を持たない為、耐擦傷性、低カール性が不良である。これは反応基を持たない為、表面で発生する体積膨張がマトリックス全体の応力を緩和出来ていない為と考えられる。比較例２、３は反応基を持つ４級アンモニウムカチオンであるが、アニオン種がクロライドでは無いため吸湿性が低く、体積膨張を発生させていない為、カール性が不良である。
【産業上の利用可能性】
【００３７】本発明の紫外線硬化型樹脂組成物を使用したハードコートフィルムは、フィルムのカール性が顕著に抑制され、且つ鉛筆硬度が高く、耐擦傷性の優れており、ＬＣＤ、ＰＤＰ等の表示装置等各種ディスプレイに好適に使用する事ができる。